(57)【要約】      （修正有）【課題】架橋性コポリマー、感圧接着剤組成物、及び保護フィルムの提供。【解決手段】モノマー（Ａ）：例えば下記式（Ｉ）で表される３級炭素とエステル基を有するビニル化合物、2020117677.tif 000025モノマー（Ｂ）：アルキル（メタ）アクリレートモノマー、及びモノマー（Ｃ）：ヒドロキシル含有共重合性モノマーから誘導される構造単位を含む架橋性コポリマー。【選択図】なし【特許請求の範囲】
【請求項１】
以下のモノマーから誘導される構造単位を含む架橋性コポリマーであって、
モノマー（Ａ）は、式（Ｉ）のモノマー、式（ＩＩ）のモノマー又はそれらの組み合わせであり、
【化１】
2020117677.tif 000020
【化２】
2020117677.tif 000021
式（Ｉ）および式（ＩＩ）において、
Ａは、ヒドロキシルを有するＣ２―Ｃ６アルキレンであり、
Ｒ１は、Ｈまたはメチルであり、
Ｒ２、Ｒ３およびＲ４は、独立して、Ｃ１―Ｃ８アルキルであって、
モノマー（Ｂ）は、Ｃ１―Ｃ１８アルキル（メタ）アクリレートモノマーであり、
モノマー（Ｃ）は、ヒドロキシル含有共重合性モノマーである、
架橋性コポリマー
【請求項２】
前記モノマー（Ｂ）は、ヒドロキシルを含まず、前記モノマー（Ｂ）および前記モノマー（Ｃ）は、式（Ｉ）の構造または式（ＩＩ）の構造を有さず、式（Ｉ）のモノマーにおいてＡが第一級ヒドロキシルまたは第二級ヒドロキシルを有するＣ２―Ｃ６アルキレンであり、Ｒ２がメチルであり、Ｒ３およびＲ４の炭素原子の総数が３〜９の範囲である請求項１に記載の架橋性コポリマー。
【請求項３】
前記モノマー（Ａ）が式（Ｉ）のモノマーまたは式（Ｉ）のモノマーと式（ＩＩ）のモノマーとの組み合わせである請求項１に記載の架橋性コポリマー。
【請求項４】
式（Ｉ）のモノマーが以下の式（Ｉ―１）〜（Ｉ―３）の少なくとも１つであって、
【化３】
2020117677.tif 000022
【化４】
2020117677.tif 000023
【化５】
2020117677.tif 000024
式（Ｉ―１）〜（Ｉ―３）において、Ｒ３およびＲ４の炭素原子の総数は３〜９の範囲である請求項２に記載の架橋性コポリマー。
【請求項５】
架橋性コポリマーを形成するモノマーの総重量に基づいて、モノマー（Ａ）の含有量が約３重量％〜約２０重量％の範囲であり、モノマー（Ｂ）の含有量が約７５重量％〜約９０重量％の範囲であり、モノマー（Ｃ）の含有量が約５重量％〜約１５重量％の範囲である請求項１〜４のいずれか一項に記載の架橋性コポリマー。
【請求項６】
モノマー（Ｂ）が２―エチルヘキシルアクリレート、メチルメタクリレート、ブチルアクリレート、およびそれらの組み合わせからなる群から選択される請求項１に記載の架橋性コポリマー。
【請求項７】
モノマー（Ｃ）がヒドロキシルを有するアクリレートモノマーである請求項１に記載の架橋性コポリマー。
【請求項８】
モノマー（Ｃ）が２―ヒドロキシエチルメタクリレート、４―ヒドロキシブチルアクリレート、２―ヒドロキシエチルアクリレート、およびそれらの組み合わせからなる群より選択される請求項７に記載の架橋性コポリマー。
【請求項９】
前記架橋性コポリマーが約０〜約―６５℃の範囲のガラス転移温度および約２００，０００〜約７００，０００の範囲の重量平均分子量を有する請求項１に記載の架橋性コポリマー。
【請求項１０】
請求項１に記載の架橋性コポリマーおよびイソシアネート系の架橋剤を含む感圧接着剤組成物。
【請求項１１】
前記イソシアネート系の架橋剤が脂肪族環状イソシアネート化合物、脂肪族非環状イソシアネート化合物またはそれらの組み合わせである請求項１０に記載の感圧接着剤組成物。
【請求項１２】
保護フィルムであって、
基板と、
基板の表面上に配置された感圧接着剤層とを備え、
その感圧接着剤層は請求項１０に記載の感圧接着剤組成物を含む保護フィルム。
【請求項１３】
３０ｍ／分の高い剥離速度で測定された感圧接着剤層の接着力が０．３ｍ／分の低い剥離速度で測定されたものよりも約１〜７倍高い請求項１２に記載の保護フィルム。
【発明の詳細な説明】
【技術分野】
【０００１】
本発明は、架橋性コポリマー、架橋性コポリマーを含む感圧接着剤組成物、および感圧接着剤組成物を含む保護フィルムを提供する。保護フィルムは、光学部品の保護に有用である。
【背景技術】
【０００２】
本出願は、２０１８年１２月７日に出願された台湾特許出願第１０７１４４２２１号の利益を主張し、その主題は、参照によりその全体が本明細書に組み込まれる。
【０００３】
液晶ディスプレイ（ＬＣＤｓ）などの表示装置は様々な分野で使用されている。表示装置の作製中、偏光板などの光学部品は一時的な保護を提供し、したがって光学部品が汚染または損傷を受けるのを防止するために適切な保護フィルムを必要とする。一時的な保護の役目が終了した後、保護フィルムは容易に除去され適用された光学部品の表面上に残渣を残さないようにすべきである。
【０００４】
一般に保護フィルムは感圧接着剤層と基板とを含む。通常、感圧接着剤層は感圧接着剤組成物から形成される。表示装置の寸法が増大し、保護されるべき光学部品の面積も増大した結果、保護フィルムの感圧接着剤層はより厳しい性能要件が求められる。具体的には感圧接着剤層は少なくとも以下の特性を有することが期待される。（１）低速剥離強度と高速剥離強度のバランスが良好である、（２）帯電防止性能に優れている、（３）加工性が良好である、（４）感圧接着剤残渣がない。しかしながら上記（１）〜（４）の特徴を同時に満たすことができる感圧接着剤層は存在しない。前述の特性を有する感圧接着剤層を提供することができる感圧接着剤組成物の必要性が依然として存在する。
【発明の概要】
【発明が解決しようとする課題】
【０００５】
本発明者らは分岐構造を有する共重合性モノマー（Ａ）に由来する構造単位を含む本発明の架橋性コポリマーが高い立体障害を形成することができ、これを含む感圧接着剤組成物が優れた粘度安定性を有することができることを見出した。感圧接着剤組成物から調製された保護フィルムは適用された被験体から除去された後にいかなる残留物も残らず、剥離速度によって大きく変化しない剥離強度を有する。さらに保護フィルムはより良好な帯電防止性能を提供するために帯電防止剤をさらに含むことができる。したがって本発明は少なくとも以下に示す本発明の目的を含む。
【０００６】
本発明の目的は、以下のモノマーから誘導される構造単位を含む架橋性コポリマーを提供することである。
モノマー（Ａ）は、式（Ｉ）のモノマー、式（ＩＩ）のモノマー又はそれらの組み合わせである。
【化１】
2020117677.tif 000002
【化２】
2020117677.tif 000003
式（Ｉ）および式（ＩＩ）において、
Ａは、ヒドロキシルを有するＣ２―Ｃ６アルキレンであり、
Ｒ１は、Ｈまたはメチルであり、
Ｒ２、Ｒ３およびＲ４は、独立してＣ１―Ｃ８アルキルである。
モノマー（Ｂ）は、Ｃ１―Ｃ１８アルキル（メタ）アクリレートモノマーであり、
モノマー（Ｃ）は、ヒドロキシル含有共重合性モノマーである。
ここで、モノマー（Ｂ）は、ヒドロキシルを含有せず、モノマー（Ｂ）およびモノマー（Ｃ）は、式（Ｉ）の構造または式（ＩＩ）の構造を有さない。
【０００７】
本発明の別の目的は、前述の架橋性コポリマーおよびイソシアネート系の架橋剤を含む感圧接着剤組成物を提供することである。
【０００８】
本発明のさらに別の目的は、
基板と、
基板の表面上に配置された感圧接着剤層を含む保護フィルムを提供することであり、
ここで、感圧接着剤層は、前述の感圧接着剤組成物を含む。
【０００９】
本発明の有効性は、本発明の架橋性コポリマーが分枝構造を有するモノマー（Ａ）から誘導される構造単位を含み、それによって高い立体障害を有することにある。高い立体障害は架橋性コポリマーとイソシアネート系の架橋剤との間の架橋反応を遅くすることができ、その結果架橋性コポリマーおよびイソシアネート系の架橋剤を含む感圧接着剤組成物の粘度安定性を改善でき、したがって作業ウィンドウを長くすることができる（すなわち加工性を改善できる）ことが見出された。その結果モノマー（Ａ）に由来する構造単位を有する架橋性コポリマーから調製される感圧接着剤組成物は良好な加工性およびコーティング特性を提供することができる。本発明の感圧接着剤組成物は光学部品に適用可能な保護フィルムの調製に用いることができる。保護フィルムは接着剤残渣を残すことなく光学部品の表面から容易にかつきれいに除去することができる。また保護フィルムの剥離強度も剥離速度によって大きく変化しない。
【００１０】
上記の目的、本発明の技術的特徴および利点をより明らかにするために以下にいくつかの実施形態を参照して本発明を詳細に説明する。
【発明を実施するための形態】
【００１１】
以下、本発明の実施形態について詳細に説明する。しかしながら本発明の精神から逸脱することなく、本発明は様々な実施形態において具現化されてもよく本明細書に記載された実施形態に限定されるべきではない。
【００１２】
付加的に説明されない限り、明細書（特に特許請求の範囲）において列挙される表現「ａ」、「ｔｈｅ」などは、単数形および複数形の両方を含むべきである。
【００１３】
なお本明細書において溶液、混合物、組成の各成分については別途説明しない限り各成分の含有量は、乾燥重量、すなわち溶媒の重量に関係なく算出する。
【００１４】
本明細書で使用するとき、用語「約」は、指定された量が当業者にとって一般的かつ合理的である大きさを増加または減少し得ることを意味する。
【００１５】
本明細書中で使用される場合、用語「構造単位」は、コポリマーにおいて同一の化学構成を有する最小単位を意味し、ここで、コポリマーは、重合によって２つ以上のモノマーから形成される。構造単位は、繰り返し単位とも呼ばれる。
【００１６】
本明細書中で使用される場合、用語「アルキル」は飽和直鎖または分枝鎖アルキルを意味する。アルキルの例としては、メチル、エチル、ｎ―プロピル、イソプロピル、ｎ―ブチル、イソブチル、ｔｅｒｔ―ブチル、ペンチル（アミル）、ヘキシルなどが挙げられるが、これらに限定されない。
【００１７】
本明細書中で使用される場合、用語「ヒドロキシル」は、第一級、第二級または第三級ヒドロキシルを意味し、ここで、第一級ヒドロキシルはヒドロキシルが結合している炭素原子が唯一の他の炭素原子に結合していることを意味し、第二級ヒドロキシルはヒドロキシルが結合している炭素原子が２つの他の炭素原子に結合していることを意味し、第三級ヒドロキシルはヒドロキシルが結合している炭素原子が３つの他の炭素原子に結合していることを意味する。
【００１８】
本明細書で使用するとき、用語「作業ウィンドウ」は架橋性コポリマーとイソシアネート系架橋剤とを組み合わせて感圧接着剤組成物を形成する時間から、感圧接着剤組成物が粘性になりすぎて滑らかなコーティングを形成することができなくなるまでの時間を意味する。
【００１９】
１．架橋性コポリマー
本発明の架橋性コポリマーは特定のモノマーを共重合することによって形成される。特定のモノマーは高い立体障害を有する架橋性コポリマーが提供され得るように分枝構造を有するモノマーを含む。これにより架橋性共重合体を用いて調製された感圧接着剤組成物は、より良好な粘度安定性（すなわち、加工性）を有することができ、この組成物から調製された保護フィルムは、以下の利点を提供することができる。すなわち、保護フィルムは接着残留物を残すことなく除去することができ、剥離速度によって大きく変化しない剥離強度を有する。具体的には架橋性コポリマーは以下のモノマー（Ａ）、モノマー（Ｂ）、およびモノマー（Ｃ）から誘導される構造単位を含む。
モノマー（Ａ）は、式（Ｉ）のモノマー、式（ＩＩ）のモノマー又はそれらの組み合わせである。
【化３】
2020117677.tif 000004
【化４】
2020117677.tif 000005
式（Ｉ）および式（ＩＩ）において、
Ａは、ヒドロキシルを有するＣ２―Ｃ６アルキレンであり、
Ｒ１は、Ｈまたはメチルであり、
Ｒ２、Ｒ３およびＲ４は、独立して、Ｃ１―Ｃ８アルキルである。
モノマー（Ｂ）は、Ｃ１―Ｃ１８アルキル（メタ）アクリレートモノマーであり、
モノマー（Ｃ）は、ヒドロキシル含有共重合性モノマーである。
ここで、モノマー（Ｂ）は、ヒドロキシルを含有せず、モノマー（Ｂ）およびモノマー（Ｃ）は、式（Ｉ）または式（ＩＩ）の構造を有さない。
【００２０】
架橋性コポリマーを形成するために使用されるモノマーの総重量に基づいて、モノマー（Ａ）の含有量は好ましくは約３重量％〜約２０重量％、例えば約４重量％、５重量％、６重量％、７重量％、８重量％、９重量％、１０重量％、１１重量％、１２重量％、１３重量％、１４重量％、１５重量％、１７重量％、または１８重量％の範囲である。モノマー（Ａ）の含有量が約３重量％より低いとこうして調製された感圧接着剤組成物の加工性が低下し、モノマー（Ａ）の含有量が約２０重量％より高いと架橋性コポリマーの合成が困難になることがある。架橋性コポリマーを形成するために使用されるモノマーの総重量に基づいて、モノマー（Ｂ）の含有量は約７５重量％〜約９０重量％、例えば約７７重量％、７８重量％、８０重量％、８２重量％、８３重量％、８４重量％、８５重量％、８７重量％、８８重量％、または８９重量％の範囲である。架橋性コポリマーを形成するために使用されるモノマーの総重量に基づいてモノマー（Ｃ）の含有量は、好ましくは約５重量％〜約１５重量％、例えば約６重量％、７重量％、８重量％、９重量％、１０重量％、１１重量％、１２重量％、１３重量％、または１４重量％の範囲である。モノマー（Ｃ）の含有量が約５重量％より低い場合、このように提供される保護フィルムの剥離強度は剥離速度と共により深刻に変化し、モノマー（Ｃ）の含有量が約１５重量％より高い場合、モノマー（Ａ）によって提供される高い立体障害保護はより高いヒドロキシル含有量によって影響を受け、感圧接着剤組成物の加工性が低下する。
【００２１】
１．１．モノマー（Ａ）
本発明の架橋性コポリマーにおいて、モノマー（Ａ）は、式（Ｉ）のモノマー、式（ＩＩ）のモノマー、またはそれらの組み合わせである。
【化５】
2020117677.tif 000006
【化６】
2020117677.tif 000007
式（Ｉ）および（ＩＩ）において、
Ａは、ヒドロキシルを有するＣ２―Ｃ６アルキレンであり、
Ｒ１は、Ｈまたはメチルであり、
Ｒ２、Ｒ３およびＲ４は、独立して、Ｃ１―Ｃ８アルキルである。
【００２２】
本発明の一実施形態によれば、式（Ｉ）において、Ａは、ヒドロキシル、好ましくは第一ヒドロキシルまたは第二ヒドロキシルを有するＣ２―Ｃ６アルキレンであり、
Ｒ１はＨまたはメチルであり、
Ｒ２はメチルであり、
Ｒ３およびＲ４の総炭素数は３〜９の範囲であり、
その結果、モノマー（Ａ）は、分枝構造を有し得る。
本発明のいくつかの実施形態において、式（Ｉ）および（ＩＩ）において、Ｒ３およびＲ４の総炭素数は、４〜８、例えば、５、６、または７の範囲である。
【００２３】
Ｃ２―Ｃ６アルキレンの例としては、エチレン、ｎ―プロピレン、イソプロピレン、ｎ―ブチレン、イソブチレン、ペンチレン、およびヘキシレンが挙げられるが、これらに限定されない。Ｃ１―Ｃ８アルキルの例としては、メチル、エチル、ｎ―プロピル、イソプロピル、ｎ―ブチル、イソブチル、ｓｅｃ―ブチル、ｔｅｒｔ―ブチル、ｎ―ペンチル、イソペンチル、ｔｅｒｔ―ペンチル、ネオペンチル、ｎ―ヘキシル、イソヘキシル、ｎ―ヘプチル、イソヘプチル、ネオヘプチル、ｎ―オクチル、およびイソオクチルが挙げられるが、これらに限定されない。
【００２４】
モノマー（Ａ）の分枝構造は、高い立体障害を有する架橋性コポリマーを形成し得ることが見出された。高い立体障害はヒドロキシルとイソシアネート系の架橋剤との間の架橋反応を遅くすることができ、その結果架橋性コポリマーおよびイソシアネート系の架橋剤を含む感圧接着剤組成物の粘度安定性を改善することができ、したがって作業ウィンドウを長くすることができる（すなわち加工性を改善することができる）。本発明は高い立体障害を有する架橋性コポリマーを利用して架橋反応を遅くし、粘度安定性、したがって感圧接着剤組成物の加工性を改善する。
【００２５】
本発明のいくつかの実施形態において、モノマー（Ａ）は、ネオデカン酸の誘導体であり、ここで、四級炭素構造（すなわち、式（Ｉ）および（ＩＩ）において、Ｒ２、Ｒ３およびＲ４が結合している炭素原子）は、熱分解質量分析法（ＰｙＭＳ）の分析により、２９、４１、７１、８７、１０２、１１６および１３０に質量対電荷比の特徴的なピークを有する。
【００２６】
本発明の一実施形態によれば、モノマー（Ａ）は式（Ｉ）のモノマー、または式（Ｉ）のモノマーと式（ＩＩ）のモノマーとの組み合わせである。
【００２７】
モノマー（Ａ）が式（Ｉ）のモノマーである場合、モノマー（Ａ）は分枝ヒドロキシル結合およびオレフィン結合を有する共重合性モノマーである。本明細書中で使用される場合、分枝ヒドロキシルはヒドロキシルが、分子構造（例えばＲ２、Ｒ３またはＲ４）の末端ではなく、式（Ｉ）の分子構造の中央に結合される（すなわちＡの炭素原子に結合される）ことを意味する。この場合式（Ｉ）のモノマーから誘導される構造単位を含む架橋性コポリマーは、式（Ｉ）の四級炭素構造および分岐ヒドロキシルのために、より高い立体障害を有することができ、その結果ヒドロキシルとイソシアネート系の架橋剤との間の架橋反応をさらに遅らせることができ、調製された感圧接着剤組成物の作動ウィンドウをより長くすることができる。
【００２８】
式（Ｉ）のモノマーの例としては、以下の式（Ｉ―１）〜（Ｉ―３）で表されるモノマーの少なくとも１つが挙げられるが、これらに限定されない。
【化７】
2020117677.tif 000008
【化８】
2020117677.tif 000009
【化９】
2020117677.tif 000010
式（Ｉ―１）〜（Ｉ―３）において、
Ｒ３およびＲ４は、独立して、Ｃ１―Ｃ８アルキルであり、
Ｒ３およびＲ４の総炭素数は、３〜９、より具体的には４〜８、例えば５、６または７である。
【００２９】
式（Ｉ）のモノマーを調製する方法は、第三級炭酸グリシジルエステルを（メタ）アクリル酸と反応させることを含むが、これに限定されない。例えば式（Ｉ）のモノマーはＣ５―Ｃ１３ネオカルボン酸グリシジルエステルを（メタ）アクリル酸と反応させることによって、または代わりにグリシジル（メタ）アクリレートをＣ５―Ｃ１３ネオカルボン酸と反応させることによって得ることができる。Ｃ５―Ｃ１３ネオカルボン酸グリシジルエステルの例としては、グリシジルネオペンタノエート、グリシジルネオヘプタノエート、グリシジルネオノナノエート、グリシジルネオデカノエート、グリシジルネオウンデカノエート、およびグリシジルネオトリデカノエートが挙げられるが、これらに限定されない。Ｃ５―Ｃ１３ネオカルボン酸の例としては、ネオペンタン酸、ネオヘプタン酸、ネオノナン酸、ネオデカン酸、ネオウンデカン酸、ネオドデカン酸、およびネオトリデカン酸が挙げられるが、これらに限定されない。
【００３０】
式（ＩＩ）のモノマーを調製する方法にはネオデカン酸およびビニル含有アルコールのエステル化が含まれるが、これらに限定されない。式（ＩＩ）のモノマーも市販されている。ＨＥＸＩＯＮ社のＶｅｏＶａ１０という製品は式（ＩＩ）のモノマーの商業的に入手可能な製品の一例である。
【００３１】
１．２．モノマー（Ｂ）
本発明の架橋性コポリマーにおいて、モノマー（Ｂ）は、Ｃ１―Ｃ１８アルキル（メタ）アクリレートモノマーであり、但しモノマー（Ｂ）は、式（Ｉ）または（ＩＩ）の構造を有さず、ヒドロキシルを含有しない。
【００３２】
本発明の実施形態によれば、モノマー（Ｂ）は下記式（ＩＩＩ）で表される。
【化１０】
2020117677.tif 000011
式（ＩＩＩ）において、
Ｒ１１はＨまたはメチルであり、
Ｒ１２はＣ１―Ｃ１８アルキルである。
【００３３】
式（ＩＩＩ）のモノマーの例としては、メチルアクリレート、メチルメタクリレート、エチルアクリレート、エチルメタクリレート、ｎ―プロピルアクリレート、ｎ―プロピルメタクリレート、イソプロピルアクリレート、イソプロピルメタクリレート、ｎ―ブチルアクリレート、ｎ―ブチルメタクリレート、イソブチルアクリレート、イソブチルメタクリレート、ｓｅｃ―ブチルアクリレート、ｓｅｃ―ブチルメタクリレート、ｔｅｒｔ―ブチルアクリレート、ｔｅｒｔ―ブチルメタクリレート、ｎ―ペンチルアクリレート、ｎ―ペンチルメタクリレート、イソペンチルアクリレート、イソペンチルメタクリレート、ｎ―ヘキシルアクリレート、ｎ―ヘキシルメタクリレート、ｎ―ヘプチルアクリレート、ｎ―ヘプチルメタクリレート、ｎ―オクチルアクリレート、ｎ―オクチルメタクリレート、２―エチルへキシルアクリレート、２―エチルへキシルメタクリレート、イソオクチルメタクリレート、ｎ―ノニルアクリレート、ｎ―ノニルメタクリレート、イソノニルアクリレート、イソノニルメタクリレート、ｎ―デシルアクリレート、ｎ―デシルメタクリレート、イソデシルアクリレート、イソデシルメタクリレート、ウンデシルアクリレート、ウンデシルメタクリレート、ドデシルアクリレート、ドデシルメタクリレート、トリデシルアクリレート、トリデシルメタクリレート、テトラデシルアクリレート、テトラデシルメタクリレート、ペンタデシルアクリレートが挙げられるが、これらに限定されない。
【００３４】
本発明の好ましい実施形態において、モノマー（Ｂ）は２―エチルヘキシルアクリレート、メチルメタクリレート、ブチルアクリレート、およびそれらの組み合わせからなる群から選択される。
【００３５】
１．３．モノマー（Ｃ）
本発明の架橋性コポリマーにおいて、モノマー（Ｃ）はヒドロキシル含有共重合性モノマーである。ヒドロキシル含有共重合性モノマーはヒドロキシルと、モノマー（Ａ）および（Ｂ）との重合反応を行うことができる反応性官能基とを含有する任意のモノマーであることができ、但しヒドロキシル含有共重合性モノマーは、式（Ｉ）または（ＩＩ）の構造を有さない。反応性官能基の例としては炭素―炭素二重結合（オレフィン結合）、カルボキシル、およびアミノが挙げられるが、これらに限定されない。
【００３６】
モノマー（Ｃ）の例としては、ヒドロキシル含有アクリレートモノマー、例えば、２―ヒドロキシエチルアクリレート、２―ヒドロキシエチルメタクリレート、２―ヒドロキシプロピルアクリレート、２―ヒドロキシプロピルメタクリレート、３―ヒドロキシプロピルアクリレート、３―ヒドロキシプロピルメタクリレート、２―ヒドロキシブチルアクリレート、２―ヒドロキシブチルメタクリレート、４―ヒドロキシブチルアクリレート、４―ヒドロキシブチルメタクリレート、６―ヒドロキシヘキシルアクリレート、６―ヒドロキシヘキシルメタクリレート、ヒドロキシオクチルアクリレート、ヒドロキシオクチルメタクリレート、ヒドロキシデシルアクリレート、ヒドロキシデシルメタクリレート、ヒドロキシラウリルアクリレート、ヒドロキシラウリルメタクリレート、４―（ヒドロキシメチル  シクロヘキシル）アクリレート、および、４―（ヒドロキシメチル  シクロヘキシル）メタクリレート；オレフィンで結合されたアルコールであるビニールアルコールおよびアリルアルコールが挙げられるが、これらに限定されない。
【００３７】
本発明のいくつかの実施形態では、モノマー（Ｃ）は２―ヒドロキシエチルメタクリレート、４―ヒドロキシブチルアクリレート、２―ヒドロキシエチルアクリレート、およびそれらの組み合わせからなる群から選択される。
【００３８】
１．４．架橋性コポリマーの調製
架橋性コポリマーは溶液重合、乳化重合、懸濁重合、バルク重合、光重合などの周知の重合方法によって調製することができる。本発明のいくつかの実施形態では、溶液重合は費用効果が高くしたがって好ましい。架橋性コポリマーを溶液重合により調製する場合には熱重合開始剤を用いることができる。熱重合開始剤の例としてはアゾ化合物および過酸化物が挙げられるが、これらに限定されない。アゾ化合物の例としては、２，２’―アゾビスイソブチロニトリル、２，２’―アゾビス―２―メチルブチロニトリル、２，２’―アゾビス（メチル  ２―メチル  プロピオネート）、４，４’―アゾビス―４―シアノペンタン酸、およびアゾビスペンタンニトリルが挙げられるが、これらに限定されない。過酸化物の例としては限定されるものではないが、ｔｅｒｔ―ブチルヒドロペルオキシド、ジ―ｔｅｒｔ―ブチルペルオキシド、１，１―ビス（ｔｅｒｔ―ブチルペルオキシ）―３，３，５―トリメチルシクロヘキサン、１，１―ビス（ｔｅｒｔ―ブチルペルオキシ）シクロドデカン、およびジクミルペルオキシドが挙げられる。熱重合開始剤は単独で用いてもよいし２種以上を混合して用いてもよい。
【００３９】
溶液重合に適した溶媒の例としては酢酸エチル（ＥＡ）および酢酸ｎ―ブチルなどのエステル；トルエンおよびベンゼンなどの芳香族炭化水素；ｎ―ヘキサンおよびｎ―ヘプタンなどの脂肪族炭化水素；シクロヘキサンおよびメチルシクロヘキサンなどの脂環式炭化水素；ならびにメチルエチルケトンおよびメチルイソブチルケトンなどのケトンが挙げられるが、これらに限定されない。溶媒は単独でまたは２つ以上の混合物で使用することができる。
【００４０】
各任意成分の含有量は特に限定されず、必要に応じて当業者が調整することができるのでここでは詳細に説明しない。
【００４１】
１．５．架橋性コポリマーの性質
架橋性コポリマーは、約−５℃、−１０℃、−１５℃、−２０℃、−２５℃、−３０℃、−３５℃、−４０℃、−４５℃、−５０℃、または−５５℃など、約０℃〜−６５℃の範囲のガラス転移温度（Ｔｇ）を有することができる。ガラス転移温度（Ｔｇ）は、示差走査熱量測定（ＤＳＣ）によって測定される。架橋性コポリマーのＴｇが上記指定範囲内にある場合、架橋性共コポリマーを含む感圧接着剤組成物は、剥離速度によって大きく変化しない剥離強度、すなわち高速剥離強度と低速剥離強度との差が少ない感圧接着剤層を提供することができる。
【００４２】
さらに架橋性コポリマーは、約２００，０００、２５０，０００、３００，０００、３５０，０００、４００，０００、４５０，０００、５００，０００、５５０，０００、６００，０００、６５０，０００、または７００，０００など、約２００，０００〜約７００，０００の範囲の重量平均分子量を有することができる。重量平均分子量はゲル浸透クロマトグラフィー（ＧＰＣ）によって測定される。架橋性コポリマーの重量平均分子量が上記指定範囲内にある場合、架橋性コポリマーを用いた感圧接着剤組成物の粘度はその後の用途に適している。
【００４３】
２．感圧接着剤成分
本発明はまた、前述の架橋性コポリマーおよびイソシアネート系の架橋剤を含む感圧接着剤組成物を提供する。
【００４４】
一般に滑らかなコーティング（例えば筋状欠陥のない表面を有するコーティング）を形成するためには、感圧接着剤組成物は良好な流動性を提供するのに適した粘度を有するべきである。一旦感圧接着剤組成物の調製が行われると架橋性コポリマーおよびイソシアネート系の架橋剤は互いに架橋し始め、感圧接着剤組成物の粘度は架橋の程度に従って増加する。ある瞬間に感圧接着剤組成物は滑らかなコーティング（例えば筋状欠陥のない表面を有するコーティング）を形成するには粘稠すぎる。そこで本発明は立体障害の高い架橋性コポリマーを用いて架橋反応を遅くし、粘度安定性を高めることにより感圧接着剤組成物の加工性を向上させることができる。また作製した保護フィルムは塗布した被験者から除去した後に残渣を残さず剥離速度に大きく変化しない剥離強度を有する。これに対し立体障害が高くなくヒドロキシル比が過剰に高い架橋性コポリマーをイソシアネート系架橋剤と混合して感圧接着剤組成物を調製すると、２０時間後の架橋性コポリマーとイソシアネート系架橋剤との架橋反応による調製感圧接着剤組成物の粘度上昇が過剰に高くなり塗膜に筋欠陥が生じる。
【００４５】
２．１．イソシアネート系架橋剤
本明細書中で使用される場合、イソシアネート系の架橋剤は前述の架橋性コポリマーとの架橋反応を行って架橋構造を形成することができるイソシアネート系の成分を指す。ここでイソシアネート系の架橋剤としては、脂肪族環状イソシアネート化合物、脂肪族非環状イソシアネート化合物、またはそれらの組み合わせが挙げられるが、これらに限定されない。脂肪族環状イソシアネート化合物とは脂肪族環構造を含むイソシアネート化合物をいう。脂肪族非環状イソシアネート化合物は、脂肪族直鎖または分枝イソシアネート化合物を意味する。脂肪族環状イソシアネート化合物の例としては、イソホロンジイソシアネート、メチレンジシクロヘキシルジイソシアネート、シクロヘキサンジイソシアネート、それらの誘導体、または前述の化合物とポリアルコールとの反応生成物（例えばトリメチロールプロパン）が挙げられるが、これらに限定されない。脂肪族非環状イソシアネート化合物の例としては、Ｃ１―Ｃ２０アルキレンジイソシアネート化合物、その誘導体または前述の化合物とポリアルコールとの反応生成物（例えばトリメチロールプロパン）が挙げられるが、これらに限定されない。Ｃ１―Ｃ２０アルキレンジイソシアネート化合物としてはヘキサメチレンジイソシアネート（ＨＤＩ）、１，２―エチレンジイソシアネート、および１，４―ブチレンジイソシアネートが挙げられるが、これらに限定されない。上記イソシアネート系架橋剤は単独でまたは２種以上を混合して用いることができる。
【００４６】
本発明の感圧接着剤組成物において、架橋性コポリマー１００重量部に対して、イソシアネート系架橋剤の含有量は、約５重量部〜約１０重量部、例えば、約５．２重量部、５．５重量部、５．７重量部、６．０重量部、６．２重量部、６．５重量部、６．７重量部、７．０重量部、７．２重量部、７．５重量部、７．７重量部、８．０重量部、８．２重量部、８．５重量部、８．７重量部、９．０重量部、９．２重量部、９．５重量部または９．８重量部とすることができる。
【００４７】
２．２．任意添加剤
本発明の感圧接着剤組成物では、当業者に周知の任意の添加剤、例えば下記の帯電防止剤をさらに使用して感圧接着剤組成物の物理化学的特性を標的として改善することができる。
【００４８】
本発明の感圧接着剤組成物は、このように調製された保護フィルムの帯電防止性能を改善し保護フィルムの適用中の静電気の蓄積を減少させるために、帯電防止剤を含んでもよい。帯電防止剤は、通常、イオン性、非イオン性または両性の表面活性物質であり、静電荷の蓄積を防止しその強力な吸着性、イオン性および表面活性に起因する静電荷の漏れを促進することができる。帯電防止剤は特に限定されず、任意の従来の帯電防止剤であり得る。例えば帯電防止剤は、カチオン含有金属塩またはアニオン含有有機化合物などのイオン化合物であることができる。カチオンの例としては、Ｌｉ＋、Ｎａ＋、Ｋ＋、Ｒｂ＋、Ｃｓ＋、Ｂｅ２＋、Ｍｇ２＋、Ｃａ２＋、Ｓｒ２＋、およびＢａ２＋が挙げられるが、これらに限定されず；そしてＬｉ＋が好ましい。アニオンの例としては、ＰＦ６−、ＡｓＦ−、ＮＯ２−、Ｆ−、Ｃｌ−、Ｂｒ−、Ｉ−、ＣｌＯ４−、ＯＨ−、ＣＯ３２−、ＮＯ３−、ＣＦ３ＳＯ３−、ＳＯ４２−、ＣＨ３ＣＯＯ−、ＣＦ３ＣＯＯ−およびＢＦ４−が挙げられるが、これらに限定されない。
【００４９】
帯電防止剤の含有量は特に限定されずここでは詳細に説明しない。当業者は必要に応じて帯電防止剤の含有量を調整することができる。
【００５０】
２．３．感圧接着剤組成物の調製
本発明の感圧接着剤組成物は、次の用途のために次のように調製することができる。感圧接着剤組成物の成分（架橋性コポリマー、イソシアネート系の架橋剤、および他の任意の成分を含む）を、得られた混合物を撹拌しながら、および場合によっては適切な溶媒で所望の濃度まで希釈しながら均一に混合する。溶媒は本発明の感圧接着剤組成物の成分を溶解または分散させることができるが、架橋性コポリマーの溶液重合で使用することができる溶媒を含めて成分と反応しない任意の不活性溶媒とすることができる。添付の実施例では酢酸エチルを使用する。溶媒の量は感圧接着剤組成物の成分が均一に溶解または分散され得る限り、特に限定されない。例えば感圧接着剤組成物の全重量に基づいて溶媒の含有量は約５５量％〜約６５量％、好ましくは約５６量％〜約６０量％の範囲であり得る。
【００５１】
３．保護フィルム
また本発明は、光学部品を一時的に保護する材料として用いることができる保護フィルムを提供する。本発明の保護フィルムは、
基板と、
基板の表面上に配置された感圧接着剤層とを備え、
ここで、感圧接着剤層は前述の感圧接着剤組成物を含む。
【００５２】
３．１．板
本発明の保護フィルムにおいて、前記基板は前記感圧接着剤層を担持するために使用される。基板は、薄膜、シート、またはプレートなどの任意の形状で提供することができる。可撓性光学部品の開発の観点からおよび可撓性光学部品における保護フィルムの使用を容易にするために、保護フィルムの基板は可撓性または柔軟性があることが好ましい。基板の材料は、ポリエステル、ポリカーボネート、ポリエチレン、ポリテトラフルオロエチレン、ポリプロピレン、ポリブチレン、ポリブタジエン、ポリクロロエチレン、ポリイミド、ポリスルホン、ポリウレタン、ポリ（メチルメタクリレート）（ＰＭＭＡ）「アクリル樹脂」としても知られる）、シクロオレフィンポリマー、およびそれらの組合せからなる群から選択することができるが、本発明はこれらに限定されない。ポリエステルの例としては、ポリエチレンテレフタレート（ＰＥＴ）およびポリブチレンテレフタレート（ＰＢＴ）が挙げられるが、これらに限定されない。
【００５３】
基板は単層構造でも多層積層構造でもよく汚染防止層や帯電防止層などの機能層を含んでもよいが、本発明はこれに限定されない。
【００５４】
基板は感圧接着剤層を形成する前に任意に表面処理を施すことができる。表面処理はプラズマ処理またはコロナ放電処理などの物理的表面処理または下塗り処理などの化学的表面処理とすることができる。
【００５５】
基板の厚さは特に限定されず必要に応じて当業者によって調節することができる。一般に基板の厚さは、約１０μｍ〜約１００μｍの範囲である。
【００５６】
３．２．感圧接着剤層
感圧接着剤層は本発明の感圧接着剤組成物から架橋硬化反応により形成される。本発明の感圧接着剤組成物から形成された感圧接着剤層は、剥離速度によって大きく変化しない剥離強度を有する。本発明のいくつかの実施形態では、３０ｍ／分の高い剥離速度で測定された感圧接着剤層の接着力は０．３ｍ／分の低い剥離速度で測定された接着力よりも約１〜７倍高いだけである。本発明の保護フィルムにおいて高い剥離速度で測定された接着力と低い剥離速度で測定された接着力との間の差は、従来の保護フィルムにおけるものよりも著しく小さい。したがって本発明の保護フィルムの感圧接着剤層は被保護表面から感圧接着剤層を除去する際の静電気の蓄積を回避または改善することができ、本発明の保護フィルムを大型の光学部品に非常に有用なものにする。本発明の好ましい実施形態では、３０ｍ／分の高い剥離速度で測定される感圧接着剤層の接着力は０．３／分の低い剥離速度で測定される接着力よりも約１〜４倍高いだけである。また感圧接着剤層は剥離性に優れる。それは光学部品の表面から除去された後、光学部品の表面上に残渣を残さない。本明細書で使用するとき特定の剥離速度での感圧接着剤層の接着力は、引張試験機を使用して特定の剥離速度で１８０°方向に感圧接着剤層を剥離することによって測定される剥離強度である。本発明の保護フィルムの感圧接着剤層の形成方法は特に限定されない。例えば本発明の感圧接着剤組成物を基板上にコーティングし、次いでコーティングされた感圧接着剤組成物を硬化させることによって感圧接着剤層を基板上に形成することができる。塗布方法は特に限定されない。コーティング方法の例としてはグラビアコーティング、ロールコーティング、バーコーティング、ナイフコーティング、スロットコーティング、スプレーコーティング、およびダイコーティングが挙げられるが、これらに限定されない。また感圧接着剤組成物の硬化方法も特に限定されない。硬化方法の例としては熱硬化または光学放射線（例えば紫外線（ＵＶ）放射線）硬化が挙げられるが、これらに限定されない。
【００５７】
本発明の保護フィルムにおいて、感圧接着剤層の厚みは特に限定されず必要に応じて当業者により調整することができる。コストおよび良好な保護を考慮すると感圧接着剤層の厚さは一般に約５μｍ〜約３０μｍの範囲である。
【００５８】
３．３．他の成分
本発明の保護フィルムは、塗布前に基板と接触していない感圧接着剤層の表面を汚染から保護するための剥離フィルムをさらに含むことができる。剥離フィルムの材料は特に限定されず、感圧接着剤層から容易に分離され得る任意のフィルム材料であり得る。剥離フィルムの厚さも特に限定されない。コストおよび良好な保護を考慮すると剥離フィルムの厚さは一般に約１０μｍ〜約１００μｍの範囲である。また剥離フィルムを感圧接着剤層から容易に剥離するために剥離フィルムの表面に予め表面処理を施しておくことができる。表面処理にはシリコーンまたはフッ素処理が含まれるが、これらに限定されない。
【００５９】
３．４．保護フィルムの塗布
本発明の保護フィルムは、感圧接着剤層が部品の表面に向くように部品の表面に取り付けられた後、様々な部品を一時的に保護することができる。保護要求がなくなると保護膜を容易に除去することができる。部品は光学部品を含む。光学部品の例としては偏光板、波長板、光学補償フィルム、輝度向上フィルム、導光板、反射フィルム、反射防止フィルム、透明導電フィルムおよびカラーフィルタが挙げられるが、これらに限定されない。
【００６０】
４．例
４．１．測定法
本発明は、以下の実施形態によってさらに説明され測定機器および方法はそれぞれ以下の通りである。
【００６１】
［高速剥離強度および低速剥離強度測定］
２３℃、相対湿度５０％で７日間エージングした剥離フィルム付き保護フィルムを幅２５ｍｍ、長さ１００ｍｍの試験片に切断し、剥離フィルムを試験片から取り出した。この試験片を幅７０ｍｍ、長さ１００ｍｍのトリアセテートセルロース（ＴＡＣ）フィルム（Ｆｕｊｉ社製）の表面上に置き、０．２５ＭＰａおよび０．３ｍ／分でラミネート装置（ＣｈｅｍＩｎｓｔｒｕｍｅｎｔｓ社製、小型ラミネート装置）で重ね合わせ試験サンプルを作製した。試験サンプルを２３℃、相対湿度５０％下に２４時間置いた後、ユニバーサル引張試験機を用い３０ｍ／分の高剥離速度または０．３ｍ／分の低剥離速度で１８０°方向に剥離し感圧接着剤層のＴＡＣへの接着力を得た。接着の単位は「Ｎ／２５ｍｍ」である。
【００６２】
［粘度測定］
感圧接着剤組成物の溶液の粘度を回転粘度計（Ｂｒｏｏｋｆｉｅｌｄ社製、ＬＶ―３スピンドル）を用い、２５℃下、３０ｒｐｍで測定した。粘度の単位は「ｃｐｓ」である。
【００６３】
［粘度安定性（加工性）評価］
粘度安定性（すなわち、加工性）は、長期保存後の感圧接着剤組成物の粘度変化を測定することにより評価した。粘度変化率（％）は次式により算出した。
｛［（調製した粘着剤組成物を１５時間または２４時間放置した後の粘度）―（調製した感圧接着剤組成物を１時間放置した後の粘度）］  ／  （感圧接着剤組成物を１時間放置後の粘度）｝１０×１００％
【００６４】
１５時間後の粘度変化率が２５％未満であり２４時間後の粘度変化率が６０％未満であれば、感圧接着剤組成物の粘度安定性（加工性）が良好であると考えられる。
【００６５】
［コーティング性能評価］
感圧接着剤組成物をポリエチレンテレフタレート（ＰＥＴ）フィルム材料上にコーティングした。このようにして形成した塗膜を炉内で５分間直接焼成し、または室温で３分間放置した後、焼成した。その後塗膜の表面を観察した。炉内で５分間直接焼成した塗膜の表面に機械方向（ＭＤ）に沿った塗膜縞は見られなかった場合、コーティング性能は良好であり、「◎」として記録した。炉内で５分間直接焼成した塗膜の表面に機械方向（ＭＤ）に沿った塗膜稿が見られたが、室温に３分放置した後に５分間焼成した塗膜の表面に塗膜稿は見られなかった場合、コーティング性能は許容範囲であり「○」として記録した。室温で３分間放置した後、炉内で５分間焼成した塗膜の表面に塗膜縞が見つかった場合、コーティング性能は悪く、「×」と記録した。
【００６６】
［表面インピーダンス測定］
剥離フィルムを保護フィルムから取り外すことによって感圧接着剤層を露出させた。感圧接着剤層の表面インピーダンスは抵抗率計（三菱化学社製、商品名：  Ｈｉｒｅｓｔａ  ＵＰ―ＨＴ４５０）により測定した。表面インピーダンスの単位は「Ω／□」である。
【００６７】
４．２．架橋性コポリマーの調製
４．２．１．実施例１〜６
機械的撹拌装置、還流凝縮器、温度計、および窒素入口管を備えた反応器を準備した。表１に示す比率に従って、モノマー（Ａ）、モノマー（Ｂ）、モノマー（Ｃ）、および溶媒としての酢酸エチル（ＥＡ）を反応器に添加した。次に重合開始剤としてのアゾビスイソブチロニトリル（ＡＩＢＮ）０．０３重量部を２時間後に反応器に滴下し、実施例１〜６の反応物を窒素雰囲気下７５℃で８時間反応させた。その後各生成物を酢酸エチルで希釈し、固形分約４０重量％の実施例１〜６の架橋性コポリマーを得た。
【００６８】
表１：実施例の架橋性コポリマーの成分および比率
【表１】
2020117677.tif 000012
モノマーに関する注意事項：
１）：式（Ａ―１）のモノマーは、
【化１１】
2020117677.tif 000013
（式中、Ｒ３およびＲ４はそれぞれアルキルであり、Ｒ３およびＲ４の総炭素数は７）である。
２）：式（Ａ―２）のモノマーは、
【化１２】
2020117677.tif 000014
（式中、Ｒ３およびＲ４はそれぞれアルキルであり、Ｒ３およびＲ４の総炭素数は７）である。
３）：ＭＭＡはメチルメタクリレートである。
４）：２ＥＨＡは２―エチルヘキシルアクリレート（「イソオクチルアクリレート」としても知られる）である。
５）：２ＨＥＡＭは２―ヒドロキシエチルメタクリレートである。
６）：２ＨＥＡは２―ヒドロキシエチルアクリレートである。
７）：４ＨＢＡは４―ヒドロキシブチルアクリレートである。
【００６９】
４．２．２．比較例１〜５
機械的撹拌装置、還流凝縮器、温度計、および窒素入口管を備えた反応器を準備した。表２に示す比率に従ってモノマー（Ａ）、モノマー（Ｂ）、モノマー（Ｃ）、および溶媒としての酢酸エチルを反応器に添加した。次に重合開始剤としてのアゾビスイソブチロニトリル（ＡＩＢＮ）０．０３重量部を２時間後に反応器に滴下し、各比較例１〜５の反応物を窒素雰囲気下７５℃で８時間反応させた。その後各生成物を酢酸エチルで希釈し固形分約４０重量％の比較例１〜３および５の架橋性コポリマーを得た。比較例４については架橋性コポリマーの合成に成功しなかった。
【００７０】
表２：比較例の架橋性コポリマーの組成および比率
【表２】
2020117677.tif 000015
モノマーに関する注意事項：
８）：２２ＥＥＡは２―（２―エトキシエトキシ）エチルアクリレートである
【００７１】
各架橋性コポリマーの粘度を前述の測定方法に基づいて測定しその結果を表３および表４にまとめた。
【００７２】
表３：実施例の架橋性コポリマーの特性
【表３】
2020117677.tif 000016
【００７３】
表４：比較例の架橋性コポリマーの特性
【表４】
2020117677.tif 000017
【００７４】
４．３．感圧接着剤組成物の調製
感圧接着剤組成物はそれぞれ実施例１〜６および比較例１〜３、５の架橋性コポリマーを用いて調製した。具体的には９３重量部の各架橋性コポリマー、７．０重量部のイソシアネート系架橋剤としてのＨＤＩ、および１．０重量部の帯電防止剤（商品名：ＦＣ−４４００、３Ｍ社から入手可能）を室温で撹拌しながら混合して感圧接着剤組成物を得た。
【００７５】
実施例１〜６のおよび比較例１〜３、５の感圧接着剤層の粘度安定性および塗布性能を上記測定方法に基づいて測定し評価し結果を表５、６にまとめた。
【００７６】
４．４．保護フィルムの調製
この感圧接着剤組成物を用いて実施例１〜６、比較例１〜３、および５の保護フィルムを作製した。まず長さ２０ｃｍ、幅４０ｃｍ、厚さ３８μｍのＰＥＴフィルムを用意した。実施例１〜６、比較例１〜３、および５のいずれかの感圧接着剤組成物をＰＥＴフィルムの表面に塗布し、９０℃で５分間乾燥させ、厚さ約１５μｍの感圧接着剤層を形成した。その後感圧接着剤層を２３℃、相対湿度５０％で７日間エージングし保護フィルムを得た。次に保護フィルムの感圧接着剤層上に剥離フィルムを被覆し感圧接着剤層を汚染から保護した。
【００７７】
実施例１〜６、比較例１〜３、および５の保護膜の高剥離速度（３０ｍ／分）および低剥離速度（０．３ｍ／分）における密着性ならびに表面インピーダンスを上記の測定方法に基づいて測定し、その結果を表５、６に併せてまとめた。
【００７８】
表５：実施例の感圧接着剤組成物および保護フィルムの特徴
【表５】
2020117677.tif 000018
【００７９】
表６：比較例の感圧接着剤組成物および保護フィルムの特徴
【表６】
2020117677.tif 000019
【００８０】
表５に示されるように本発明の架橋性コポリマーを用いて調製された感圧接着剤組成物（「本発明の感圧接着剤組成物」とも呼ばれる）は、良好な粘度安定性およびコーティング性能を提供する。本発明の感圧接着剤組成物を用いて製造した保護フィルムは低速剥離強度と高速剥離強度とのバランスが良好である（すなわち、高剥離速度で測定した接着力は、低剥離速度で測定した接着力よりも約１〜７倍高い）。また本発明の感圧接着剤組成物を用いて作製した保護フィルムの表面インピーダンスは５．５０×１０１２Ω／□〜１．２０×１０１３Ω／□であり、本発明の保護フィルムが好適な帯電防止性能を有することが明らかである。また実施例１、２、６に示すようにモノマー（Ａ）の含有量が架橋性コポリマーを形成するモノマーの総重量に対して１０重量％〜１５重量％の範囲であると、低速剥離強度と高速剥離強度とのバランスに優れ、すなわち高剥離速度で測定した密着力が低剥離速度で測定した密着力の約１〜４倍に過ぎない。
【００８１】
これに対して表６に示すように本発明によらない架橋性コポリマーを用いて調製した感圧接着剤組成物（「本発明によらない感圧接着剤組成物」ともいう）は、良好な粘度安定性およびコーティング性能を有していない。本発明によらない感圧接着剤組成物を用いて作製した保護フィルムは低速剥離強度と高速剥離強度とのバランスが良好ではない。具体的には比較例１及び２に示すように、架橋性コポリマーがモノマー（Ａ）を含まない場合、調製した感圧接着剤組成物は許容できる粘度安定性及びコーティング性能を有しておらず、高い剥離速度で測定した保護フィルムの接着力は低い剥離速度で測定した接着力よりも８倍以上高い。比較例３に示すように架橋性コポリマーがモノマー（Ａ）を十分に含有していない場合（すなわち、モノマー（Ａ）の含有量が指定範囲未満の場合）には、調製した感圧接着剤組成物は粘度安定性およびコーティング性能が不十分である。比較例４の結果から分かるように、架橋性コポリマーが過剰なモノマー（Ａ）を含有する場合（すなわちモノマー（Ａ）の含有量が指定範囲よりも高い場合）には、架橋性コポリマーの合成に成功することができない。比較例５に示すように、モノマー（Ｃ）の含有量が指定範囲より少ないと調製した感圧接着剤組成物の架橋が不十分となり、保護フィルムの低速剥離強度と高速剥離強度のバランスがとれていない。
【００８２】
上記の実施例は本発明の原理および有効性を例示し、その本発明の特徴を示すために使用される。当業者は本発明の原理および精神から逸脱することなく、記載された本発明の開示および示唆に基づいて様々な修正および置換を進めることができる。したがって本発明の保護の範囲は添付の特許請求の範囲に定義されているとおりである。
【外国語明細書】
2020117677000001.pdf